ЛЕНТА ДЛЯ НАНЕСЕНИЯ АКТИВНОЙ МАССЫ ПРИ ИЗГОТОВЛЕНИИ АККУМУЛЯТОРНОЙ БАТАРЕИ

1. Лента для нанесения активной массы при изготовлении аккумуляторной батареи, содержащая:
первый слой из бесконечной тканевой конструкции, изготовленный из мононити из высокомодульного волокна,
второй слой, содержащий от двух до пяти слоев гладкой ткани, вытканой из мононити, к каждому из которых пришит слой волокнистой подбивки, и обернутый вокруг первого слоя из высокомодульного волокна,
третий слой, изготовленный из следующих один за другим слоев волокнистой подбивки, обернутый вокруг второго слоя и присоединенный к нему, и
четвертый слой из бесконечной тканевой конструкции, изготовленный из мононити, присоединенный к третьему слою путем пришивания дополнительного слоя волокнистой подбивки.
2. Лента по п.1, в которой указанный первый слой изготовлен из мононитей высокомодульного полиэфирного или полиамидного волокна, диаметром приблизительно 0,20-0,70 мм, ориентированных как в машинном направлении, так и в направлении поперек движения ткани в машине.
3. Лента по п.1 или 2, в которой указанный первый слой содержит в машинном направлении высокомодульное волокно, модуль которого в машинном направлении составляет по меньшей мере 70 г/денье.
4. Лента по п.1, в которой указанный второй слой содержит гладкую ткань, изготовленную из полиэфирного и/или полиамидного волокна, мононити которого имеют диаметр приблизительно 0,20-0,70 мм.
5. Лента по п.4, в которой к указанному второму слою пришит слой полиэфирной и/или полиамидной волокнистой подбивки, плотность волокон которой предпочтительно составляет 3-10 децитекс.
6. Лента по любому из пп.1-2, 4-5, в которой указанный третий слой состоит из следующих один за другим слоев, на 100% состоящих из полиэфирной и/или полиамидной волокнистой подбивки, отдельные волокна которой имеют плотность предпочтительно 3-10 децитекс.
2
7. Лента по п.6, в которой указанный третий слой обернут вокруг бесконечного слоя ленты для создания сжатого нетканого слоя плотностью приблизительно 400-1000 г/м.
8. Лента по любому из пп.1-2, 4-5 или 7, в которой указанный четвертый слой представляет собой бесконечно вытканную верхнюю текстурированную ткань из мононити диаметром приблизительно 0,40-0,90 мм.
2
9. Лента по п.8, в которой указанный четвертый слой представляет собой бесконечно вытканную ткань, которая присоединена к поверхности ленты путем пришивания дополнительного слоя полиэфирной и/или полиамидной волокнистой подбивки плотностью не более 400 г/м, плотность волокон которой предпочтительно составляет 3-10 децитекс.
10. Лента пастера по любому из пп.1-2, 4-5, 7 или 9, в которой указанный четвертый слой содержит однослойное или двухслойное полотняное переплетение плотностью 4-8 петель на квадратный сантиметр.
11. Лента по любому из пп.1-2, 4-5, 7 или 9, в которой указанные первый, второй и четвертый слои содержат ткани, выбранные из группы, включающей тканое, нетканое, трикотажное, экструдированное полотно, полотно со спиральным переплетением, ряды нитей, ориентированных в машинном направлении, и ряды нитей, ориентированных поперек движения ткани в машине, полотно, полученное спиральной навивкой полос тканых и нетканых материалов.
12. Способ изготовления ленты для нанесения активной массы, согласно которому:
изготавливают первый слой бесконечной тканевой конструкции из мононитей высокомодульного волокна,
изготавливают второй слой, содержащий от двух до пяти слоев гладкой ткани, изготовленной из мононити, к каждому из которых пришит слой волокнистой подбивки, и обернутый вокруг первого слоя из высокомодульного волокна,
изготавливают третий слой, который состоит из следующих один за другим слоев волокнистой подбивки, присоединен ко второму слою и обернут вокруг него, и
изготавливают четвертый слой бесконечной тканевой конструкции, который выткан из моноити и присоединен к третьему слою путем пришивания дополнительного слоя волокнистой подбивки.
13. Способ изготовления ленты по п.12, согласно которому первый слой изготавливают из мононитей диаметром приблизительно 0,20-0,70 мм из высокомодульного полиэфирного или полиамидного волокна, ориентированных как в машинном направлении, так и в направлении поперек движения ткани в машине.
14. Способ изготовления ленты по п.12 или 13, согласно которому к указанному второму слою пришивают слой полиэфирной или полиамидной волокнистой подбивки, плотность волокон которой предпочтительно составляет 3-10 децитекс.
15. Способ изготовления ленты по п.12 или 13, согласно которому указанный третий слой выполняют из следующих один за другим слоев, состоящих на 100% из полиэфирной и/или полиамидной волокнистой подбивки, плотность волокон которой предпочтительно составляет 3-10 децитекс.